"ヒドロキシ基を有するラジカル重合性化合物及び陽イオン重合性化合物を含む活性エネルギー線硬化型接着剤組成物を硬化された状態で含む接着剤層により付着している偏光子及び液晶層を含み、上記液晶層は、面内における遅相軸方向の屈折率と進相軸方向の屈折率の差が0.05~0.2であり、厚さが0.5μm~2.0μmであり、下記一般式1を満たす光学素子:[一般式1]X<8上記一般式1でXは、上記光学素子の液晶層の初期位相差値に対して上記光学素子を80°Cで100時間放置した後の上記液晶層の位相差値の変化量の百分率である。ヒドロキシ基を有するラジカル重合性化合物は、下記化学式1で表示される化合物である、請求項1に記載の光学素子:[化学式1]上記化学式1でR1は、水素またはアルキル基を示し、A及びBは、それぞれ独立的にアルキレン基またはアルキリデン基を示し、nは、0~5の数を示す。上記陽イオン重合性化合物は、脂環式エポキシ化合物、芳香族エポキシ化合物及び脂肪族エポキシ化合物よりなる群から選択された1つ以上のエポキシ化合物である、請求項1または2に記載の光学素子。上記陽イオン重合性化合物は、クレゾールノボラックタイプのエポキシ樹脂またはフェノールノボラックタイプのエポキシ樹脂である、請求項1から3の何れか1項に記載の光学素子。上記エポキシ樹脂は、重量平均分子量が1000~5000のエポキシ樹脂である、請求項4に記載の光学素子。上記接着剤組成物は、ヒドロキシ基を有するラジカル重合性化合物10重量部~30重量部及び陽イオン重合性化合物30重量部~90重量部を含む、請求項1から5の何れか1項に記載の光学素子。接着剤組成物は、下記化学式12で表示される化合物をさらに含む、請求項1から6の何れか1項に記載の光学素子:[化学式12]上記化学式12でR2は、水素またはアルキル基を示し、Dは、アルキレン基またはアルキリデン基を示し、Qは、単一結合、酸素原子または硫黄原子を示し、Arは、アリール基を示し、pは、0~3の数を示す。上記接着剤組成物は、下記化学式13で表示される化合物をさらに含む、請求項1から7の何れか1項に記載の光学素子:[化学式13]上記化学式13でR3は、水素またはアルキル基を示し、R4は、1価の脂環式炭化水素基を示す。上記接着剤組成物は、陽イオン開始剤をさらに含む、請求項1から8の何れか1項に記載の光学素子。上記接着剤組成物は、ラジカル開始剤をさらに含む、請求項1から9の何れか1項に記載の光学素子。上記液晶層は、多官能性重合性液晶化合物及び単官能性重合性液晶化合物を重合された形態で含む、請求項1から10の何れか1項に記載の光学素子。上記重合性液晶化合物は、下記化学式15で表示される化合物である、請求項11に記載の光学素子:[化学式15]上記化学式15でAは、単一結合、-COO-または-OCO-であり、R1~R10は、それぞれ独立的に水素、ハロゲン、アルキル基、アルコキシ基、アルコキシカルボニル基、シアノ基、ニトロ基、-O-Q-Pまたは下記化学式2の置換基であり、且つR1~R10のうち少なくとも1つは、-O-Q-Pまたは下記化学式2の置換基であるか、R1~R5のうち隣接する2個の置換基またはR6~R10のうち隣接する2個の置換基は、互いに連結され、-O-Q-Pで置換されたベンゼンを形成し、上記でQは、アルキレン基またはアルキリデン基であり、Pは、アルケニル基、エポキシ基、シアノ基、カルボキシル基、アクリロイル基、メタクリロイル基、アクリロイルオキシ基またはメタクリロイルオキシ基である:[化学式16]上記化学式16でBは、単一結合、-COO-または-OCO-であり、R11~R15は、それぞれ独立的に水素、ハロゲン、アルキル基、アルコキシ基、アルコキシカルボニル基、シアノ基、ニトロ基または-O-Q-Pであり、且つR11~R15のうち少なくとも1つは、-O-Q-Pであるか、R11~R15のうち隣接する2個の置換基は、互いに連結され、-O-Q-Pで置換されたベンゼンを形成し、上記でQは、アルキレン基またはアルキリデン基であり、Pは、アルケニル基、エポキシ基、シアノ基、カルボキシル基、アクリロイル基、メタクリロイル基、アクリロイルオキシ基またはメタクリロイルオキシ基である。上記液晶層は、単官能性重合性液晶化合物を、多官能性重合性液晶化合物100重量部に対して0重量部超過且つ100重量部以下の量で含む、請求項11または12に記載の光学素子。上記液晶層は、互いに異なる位相遅延特性を有する第1領域及び第2領域を含む、請求項1から13の何れか1項に記載の光学素子。上記第1領域及び上記第2領域は、互いに異なる方向に形成された光軸を有する、請求項14に記載の光学素子。上記第1領域の光軸と上記第2領域の光軸が成す角度を二等分する線は、偏光子の光吸収軸と垂直または水平を成す方向に形成されている、請求項15に記載の光学素子。上記偏光子の一面に形成されていて、25°Cでの貯蔵弾性率が0.02MPa~0.08MPaであり、多官能性架橋剤で架橋されたアクリル重合体の架橋構造を含む粘着剤層をさらに有する、請求項1から16の何れか1項に記載の光学素子。上記偏光子の一面に形成されていて、25°Cでの貯蔵弾性率が0.08MPaを超過し、多官能性架橋剤で架橋されたアクリル重合体を含む架橋構造及び重合された活性エネルギー線重合性化合物を含む架橋構造を有する粘着剤層をさらに含む、請求項1から17の何れか1項に記載の光学素子。請求項1から18の何れか1項に記載の光学素子を含む立体映像表示装置。左眼用映像信号と右眼用映像信号を生成することができる表示素子をさらに含み、光学素子の液晶層は、互いに異なる位相遅延特性を有する第1領域及び第2領域を含み、上記光学素子は、液晶層の上記第1領域及び上記第2領域のうちいずれか一方の領域は、上記左眼用映像が透過されることができ、他方の領域は、上記右眼用映像が透過されることができるように配置されている、請求項19に記載の立体映像表示装置。本発明は、光学素子及び立体映像表示装置を提供することを目的にする。本発明の例示的な光学素子は、偏光子と液晶層を含み、また上記偏光子と液晶層を付着させている接着剤層を含むことができる。本発明の例示的な光学素子は、光分割素子、例えば、入射される光を互いに偏光状態が異なる2種類以上の光に分割する素子であることができる。上記光学素子は、例えば、立体映像を具現するのに使用されることができる。本発明は、光学素子に関する。例示的な光学素子は、偏光子と液晶層を含み、また、上記偏光子と液晶層を付着させている接着剤層を含むことができる。上記接着剤層は、ラジカル重合性化合物及び陽イオン重合性化合物を含む活性エネルギー線硬化型接着剤組成物を硬化された状態で含むことができる。本明細書において用語硬化は、組成物に含まれている成分の物理的または化学的作用ないし反応を通じて上記組成物が接着性または粘着性を発現する過程を意味することができる。また、上記で活性エネルギー線硬化型は、上記硬化が活性エネルギー線の照射によって誘導される類型の組成物を意味することができる。上記で活性エネルギー線の範疇には、マイクロ波microwaves、赤外線IR、紫外線UV、X線及びガンマ線はもちろん、アルファ-粒子線alpha-particlebeam、プロトンビームprotonbeam、中性子ビームneutronbeamまたは電子線electronbeamのような粒子ビームが含まれることができ、通常的には、紫外線または電子線などが使用されることができる。ラジカル重合性化合物としては、ヒドロキシ基を有する化合物を使用することができる。すなわち、1つの例示で上記ラジカル重合性化合物は、ヒドロキシ基とラジカル重合性官能基を同時に含む化合物であることができる。用語ラジカル重合性官能基は、自由ラジカルによる重合または架橋反応に参加することができる官能基を意味することができ、このような重合または架橋反応は、例えば、活性エネルギー線の照射によって誘導されることができる。ヒドロキシ基を有するラジカル重合性化合物としては、下記化学式1で表示される化合物が例示されることができる。[化学式1]上記化学式1でR1は、水素またはアルキル基を示し、A及びBは、それぞれ独立的にアルキレン基またはアルキリデン基alkylidenegroupを示し、nは、0~5の数を示す。本明細書で用語アルキル基は、特に別途規定しない限り、炭素数1~20、炭素数1~16、炭素数1~12、炭素数1~8または炭素数1~4のアルキル基を意味することができる。上記アルキル基は、直鎖状、分岐状または環状であることができ、1つ以上の置換基により置換されているか、または非置換された状態であることができる。また、本明細書で用語アルキレン基またはアルキリデン基は、特に別途規定しない限り、炭素数1~20、炭素数1~16、炭素数1~12、炭素数1~8または炭素数1~4の直鎖状、分岐状または環状の置換または非置換されたアルキレン基またはアルキリデン基であることができる。本明細書で特定官能基に置換されていてもよい置換基としては、アルキル基、アルコキシ基、アルケニル基、エポキシ基、シアノ基、カルボキシル基、アクリロイル基、メタクリロイル基、アクリロイルオキシ基、メタクリロイルオキシ基またはアリール基などが例示されることができるが、これに限定されるものではない。上記化学式1でnは、より好ましくは、0~3、さらに好ましくは、0~2の数であることができる。化学式1の化合物としては、2-ヒドロキシエチルメタアクリレート、2-ヒドロキシプロピルメタアクリレート、4-ヒドロキシブチルメタアクリレート、6-ヒドロキシヘキシルメタアクリレート、8-ヒドロキシオクチルメタアクリレート、2-ヒドロキシエチレングリコールメタアクリレートまたは2-ヒドロキシプロピレングリコールメタアクリレートなどが例示されることができるが、これに限定されるものではない。上記接着剤組成物は、また、陽イオン重合性化合物を含むことができる。これにより、上記接着剤組成物は、例えば、活性エネルギー線の照射によるラジカル及び陽イオン重合によって硬化する接着剤組成物であることができる。陽イオン重合性化合物としては、例えば、陽イオン重合性エポキシ化合物、ビニルエーテル化合物、オキセタン化合物、オキソランoxolane化合物、環状アセタール化合物、環状ラクトン化合物、チイランthiirane化合物、チオビニルエーテル化合物、スピロオルソエステルspirorthoester化合物、エチレン性不飽和化合物、環状エーテル化合物または環状チオエーテル化合物などが例示されることができ、好ましくは、陽イオン重合性のエポキシ化合物が使用されることができる。陽イオン重合性エポキシ化合物としては、例えば、クレゾールノボラックタイプエポキシ樹脂またはフェノールノボラックタイプエポキシ樹脂などが例示されることができ、好ましくは、フェノールノボラックタイプのエポキシ樹脂であることができる。上記エポキシ樹脂は、重量平均分子量Mw;WeightAverageMolecularWeightが1000~5000または2000~4000の範囲にあり得る。本明細書で重量平均分子量は、GPCGelPermeationChromatographで測定された標準ポリスチレンに対する換算数値を意味し、特に別途規定しない限り、用語分子量は、重量平均分子量を意味する。分子量を1000以上にして、接着剤層の耐久性を適切に維持することができ、5000以下にして組成物のコーティング性などの作業性も効果的に維持することができる。陽イオン重合性エポキシ化合物としては、また、脂環式エポキシ化合物、芳香族エポキシ化合物または脂肪族エポキシ化合物などが例示されることもでき、上記のうち1種以上が使用されることができる。本明細書で用語脂環式エポキシ化合物は、脂環式エポキシ基を1つ以上含む化合物を意味する。本明細書で脂環式エポキシ基は、脂肪族飽和炭化水素環を有し、上記環を構成する2個の炭素原子がまたエポキシ基を構成している官能基を意味する。脂環式エポキシ化合物としては、例えば、エポキシシクロヘキシルメチルエポキシシクロヘキサンカルボキシレート系化合物;アルカンジオールのエポキシシクロヘキサンカルボキシレート系化合物;ジカルボン酸のエポキシシクロヘキシルメチルエステル系化合物;ポリエチレングリコールのエポキシシクロヘキシルメチルエーテル系化合物;アルカンジオールのエポキシシクロヘキシルメチルエーテル系化合物;ジエポキシトリスピロ系化合物;ジエポキシモノスピロ系化合物;ビニルシクロヘキセンジエポキシド化合物;エポキシシクロペンチルエーテル化合物またはジエポキシトリシクロデカン化合物などが例示されることができる。上記化合物は、例えば、それぞれ下記化学式2~11で表示される化合物などが例示されることができる。[化学式2]上記化学式2でR1及びR2は、それぞれ独立的に水素またはアルキル基を示す。[化学式3]上記化学式3でR3及びR4は、それぞれ独立的に水素またはアルキル基を示し、nは、2~20の整数を示す。[化学式4]上記化学式4でR5及びR6は、それぞれ独立的に水素またはアルキル基を示し、pは、2~20の整数を示す。[化学式5]上記化学式5でR7及びR8は、それぞれ独立的に水素またはアルキル基を示し、qは、2~20の整数を示す。[化学式6]上記化学式6でR9及びR10は、それぞれ独立的に水素またはアルキル基を示し、rは、2~20の整数を示す。[化学式7]上記化学式7でR11及びR12は、それぞれ独立的に水素またはアルキル基を示す。[化学式8]上記化学式8でR13及びR14は、それぞれ独立的に水素またはアルキル基を示す。[化学式9]上記化学式9でR15は、水素またはアルキル基を示す。[化学式10]上記化学式10でR16及びR17は、それぞれ独立的に水素またはアルキル基を示す。[化学式11]上記化学式11でR18は、水素またはアルキル基を示す。脂環式エポキシ化合物としては、2官能型エポキシ化合物、すなわち2個のエポキシを有する化合物を使用することが好ましく、上記2個のエポキシ基がいずれも脂環式エポキシ基である化合物を使用することがより好ましいが、これに限定されるものではない。脂肪族エポキシ化合物としては、脂環式エポキシ基ではない脂肪族エポキシ基を有するエポキシ化合物が例示されることができる。例えば、脂肪族多価アルコールのポリグリシジルエーテル;脂肪族多価アルコールのアルキレンオキシド付加物のポリグリシジルエーテル;脂肪族多価アルコールと脂肪族多価カルボキシル酸のポリエステルポリオールのポリグリシジルエーテル;脂肪族多価カルボキシル酸のポリグリシジルエーテル;脂肪族多価アルコールと脂肪族多価カルボキシル酸のポリエステルポリカルボキシル酸のポリグリシジルエーテル;グリシジルアクリレートまたはグリシジルメタクリレートのビニル重合によって得られるダイマー、オリゴマーまたはポリマー;またはグリシジルアクリレートまたはグリシジルメタクリレートと他のビニル系単量体のビニル重合によって得られるオリゴマーまたはポリマーが例示されることができ、好ましくは、脂肪族多価アルコールまたはそのアルキレンオキシド付加物のポリグリシジルエーテルが使用されることができるが、これに限定されるものではない。上記で脂肪族多価アルコールとしては、例えば、炭素数2~20、炭素数2~16、炭素数2~12、炭素数2~8または炭素数2~4の脂肪族多価アルコールが例示されることができ、例えば、エチレングリコール、1、2-プロパンジオール、1、3-プロパンジオール、2-メチル-1、3-プロパンジオール、2-ブチル-2-エチル-1、3-プロパンジオール、1、4-ブタンジオール、ネオペンチルグリコール、3-メチル-2、4-ペンタンジオール、2、4-ペンタンジオール、1、5-ペンタンジオール、3-メチル-1、5-ペンタンジオール、2-メチル-2、4-ペンタンジオール、2、4-ジエチル-1、5-ペンタンジオール、1、6-ヘキサンジオール、1、7-ヘプタンジオール、3、5-ヘプタンジオール、1、8-オクタンジオール、2-メチル-1、8-オクタンジオール、1、9-ノナンジオール、1、10-デカンジオールなどの脂肪族ジオール;シクロヘキサンジメタノール、シクロヘキサンジオール、水素添加ビスフェノールA、水素添加ビスフェノールFなどの脂環式ジオール;トリメチロールエタン、トリメチロールプロパン、ヘキシトール類、ペンチトール類、グリセリン、ポリグリセリン、ペンタエリスリトール、ジペンタエリスリトール、テトラメチロールプロパンなどが例示されることができる。また、上記でアルキレンオキシドとしては、炭素数1~20、炭素数1~16、炭素数1~12、炭素数1~8または炭素数1~4のアルキレンオキシドが例示されることができ、例えば、エチレンオキシド、プロピレンオキシドまたはブチレンオキシドなどが使用されることができる。また、上記で脂肪族多価カルボキシル酸としては、例えば、シュウ酸、マロン酸、コハク酸、グルタル酸、アジピン酸、ピメリン酸、スベリン酸、アゼライン酸、セバシン酸、ドデカン二酸、2-メチルコハク酸、2-メチルアジピン酸、3-メチルアジピン酸、3-メチルペンタン二酸、2-メチルオクタン二酸、3、8-ジメチルデカン二酸、3、7-ジメチルデカン二酸、1、20-エイコサメチレンジカルボキシル酸、1、2-シクロペンタンジカルボキシル酸、1、3-シクロペンタンジカルボキシル酸、1、2-シクロヘキサンジカルボキシル酸、1、3-シクロヘキサンジカルボキシル酸、1、4-シクロヘキサンジカルボキシル酸、1、4-ジカルボキシルメチレンシクロヘキサン、1、2、3-プロパントリカルボキシル酸、1、2、3、4-ブタンテトラカルボキシル酸、1、2、3、4-シクロブタンテトラカルボキシル酸などが例示されることができるが、これに限定されるものではない。脂肪族エポキシ化合物としては、脂環式エポキシ基を含まず、また、3個以上のエポキシ基、好ましくは、3個のエポキシ基を含む化合物を使用することが、硬化性、耐候性及び屈折率特性などを考慮するとき、適切であるが、これに限定されるものではない。芳香族エポキシ化合物としては、分子内に芳香族基を含むエポキシ化合物であって、例えば、ビスフェノールA系エポキシ、ビスフェノールF系エポキシ、ビスフェノールSエポキシ、ブロム化ビスフェノール系エポキシのようなビスフェノール型エポキシ樹脂;フェノールノボラック型エポキシ樹脂及びクレゾールノボラック型エポキシ樹脂のようなノボラック型エポキシ樹脂;クレゾールエポキシ、レゾルシノールグリシジルエーテルなどが使用されることができる。陽イオン重合性のオキセタン化合物としては、3-エチル-3-ヒドロキシメチルオキセタン、1、4-ビス[3-エチル-3-オキセタニルメトキシメチル]ベンゼン、3-エチル-3-フェノキシメチルオキセタン、ジ[3-エチル-3-オキセタニルメチル]エーテル、3-エチル-3-2-エチルヘキシルオキシメチルオキセタンまたはフェノールノボラックオキセタンなどが例示されることができる。オキセタン化合物としては、例えば、東亜合成社製アロンオキセタンOXT-101、アロンオキセタンOXT-121、アロンオキセタンOXT-211、アロンオキセタンOXT-221またはアロンオキセタンOXT-212などを使用することができる。陽イオン重合性化合物としては、好ましくは、エポキシ化合物を使用することができ、より好ましくは、クレゾールノボラックタイプエポキシ樹脂またはフェノールノボラックタイプエポキシ樹脂などのようなエポキシ樹脂を使用することができる。接着剤組成物は、ラジカル重合性化合物10重量部~60重量部及び陽イオン重合性化合物10重量部~90重量部を含むことができるか、ラジカル重合性化合物10重量部~50重量部及び陽イオン重合性化合物30重量部~90重量部またはラジカル重合性化合物10重量部~30重量部及び陽イオン重合性化合物30重量部~90重量部を含むことができる。本明細書で単位重量部は、各成分間の重量の比率を意味する。接着剤組成物の成分の比率を上記のように調節し、硬化効率及び硬化された後の物性に優れた接着剤組成物を提供することができる。接着剤組成物は、また、ラジカル重合性オリゴマーをさらに含むことができる。用語ラジカルオリゴマーは、2つ以上の単量体が重合または結合された形態の化合物であって、ラジカル重合性官能基を有する化合物を総称する意味として使用されることができる。ラジカル重合性オリゴマーとしては、いわゆる光反応性オリゴマーとして呼称されるものであって、ウレタンアクリレート、ポリエステルアクリレート、ポリエーテルアクリレートまたはエポキシアクリレートなどを使用することができ、好ましくは、ウレタンアクリレートを使用することができるが、これに限定されるものではない。接着剤組成物で上記ラジカル重合性オリゴマーは、例えば、1重量部~40重量部、好ましくは、1重量部~20重量部で含まれることができる。このような重量比率で添加効果を極大化することができる。接着剤組成物は、また、下記化学式12で表示される化合物をさらに含むことができる。[化学式12]上記化学式12でR2は、水素またはアルキル基を示し、Dは、アルキレン基またはアルキリデン基を示し、Qは、単一結合、酸素原子または硫黄原子を示し、Arは、アリール基を示し、pは、0~3の数を示す。上記化学式12で用語単一結合は、Qで表示された部分に別途の原子が存在しない場合であって、DとArが直接連結されている場合を意味する。本明細書で用語アリール基は、特に別途規定しない限り、ベンゼンを含むかまたは2個以上のベンゼンが縮合されるか結合されている構造を含む化合物またはその誘導体から由来する1価残基を意味することができる。上記アリール基は、例えば、炭素数6~22、好ましくは、炭素数6~16、より好ましくは、炭素数6~13のアリール基であることができ、例えば、フェニル基、フェニルエチル基、フェニルプロピル基、ベンジル基、トリル基、キシリル基xylylgroupまたはナフチル基などであることができる。また、上記化学式12でpは、好ましくは、0または1であることができる。化学式12の化合物としては、フェノキシエチルメタアクリレート、ベンジルメタアクリレート、2-フェニルチオ-1-エチルメタアクリレート、6-4、6-ジブロモ-2-イソプロピルフェノキシ-1-ヘキシルメタアクリレート、6-4、6-ジブロモ-2-sec-ブチルフェノキシ-1-ヘキシルメタアクリレート、2、6-ジブロモ-4-ノニルフェニルメタアクリレート、2、6-ジブロモ-4-ドデシルフェニルメタアクリレート、2-1-ナフチルオキシ-1-エチルメタアクリレート、2-2-ナフチルオキシ-1-エチルメタアクリレート、6-1-ナフチルオキシ-1-ヘキシルメタアクリレート、6-2-ナフチルオキシ-1-ヘキシルメタアクリレート、8-1-ナフチルオキシ-1-オクチルメタアクリレート及び8-2-ナフチルオキシ-1-オクチルメタアクリレートなどが例示されることができ、通常的には、フェノキシエチルメタアクリレート、ベンジルメタアクリレート2-フェニルチオ-1-エチルアクリレート、8-2-ナフチルオキシ-1-オクチルアクリレート及び2-1-ナフチルオキシ-エチルアクリレート、好ましくは、フェノキシエチルメタアクリレート及びベンジルメタアクリレートなどが使用されることができるが、これに限定されるものではない。接着剤組成物で上記化学式12の化合物は、例えば、5重量部~40重量部または10重量部~30重量部で含まれることができる。このような重量比率で添加効果を極大化することができる。上記接着剤組成物は、また、下記化学式13で表示される化合物をさらに含むことができる。[化学式13]上記化学式13でR3は、水素またはアルキル基を示し、R4は、1価の脂環式炭化水素基monovalentalicyclichydrocarbongroupを示す。上記化学式13で1価の脂環式炭化水素基は、炭素原子が環状に結合している化合物であって、芳香族化合物ではない化合物またはその化合物の誘導体から由来する1価の残基を意味する。上記脂環式炭化水素基は、炭素数3~20、好ましくは、炭素数5~15、より好ましくは、炭素数8~12の脂環式炭化水素基であることができ、例えば、イソボルニル基isobornyl、シクロヘキシル基、ノルボルナニル基norbornanyl、ノルボルネニル基norbornenyl、ジシクロペンタジエニル基、エチニルシクロヘキサン基、エチニルシクロヘキセン基またはエチニルデカヒドロナフタレン基などが含まれることができ、好ましくは、イソボルニル基であることができるが、これに限定されるものではない。化学式13の化合物としては、例えば、イソボルニルアクリレートを使用することができるが、これに限定されるものではない。接着剤組成物で上記化学式13の化合物は、例えば、5重量部~30重量部または10重量部~20重量部で含まれることができる。このような重量比率で添加効果を極大化することができる。接着剤組成物は、硬化反応を開始させるための成分であって、陽イオン開始剤をさらに含むことができる。陽イオン開始剤としては、例えば、活性エネルギー線の照射によって陽イオン重合を開始させることができる成分を放出する陽イオン光開始剤を使用することができる。陽イオン光開始剤としては、オニウム塩oniumsaltまたは有機金属塩organometallicsalt系イオン化陽イオン開始剤または有機シランまたは潜在性硫酸latentsulfonicacid系やその他非イオン化化合物などのような非イオン化陽イオン光開始剤を使用することができる。オニウム塩系開始剤としては、ジアリールヨードニウム塩diaryliodoniumsalt、トリアリールスルホニウム塩triarylsulfoniumsaltまたはアリールジアゾニウム塩aryldiazoniumsaltなどが例示されることができ、有機金属塩系開始剤としては、鉄アレンironareneなどが例示されることができ、有機シラン系開始剤としては、o-ニトリルベンジルトリアリールシリルエーテルo-nitrobenzyltriarylsilylether、トリアリールシリルペロキシドtriarylsilylperoxideまたはアシルシランacylsilaneなどが例示されることができ、潜在性硫酸系開始剤としては、a-スルホニルオキシケトンまたはa-ヒドロキシメチルベンゾインスルホネートなどが例示されることができるが、これに限定されるものではない。また、上記陽イオン開始剤としては、ヨード系開始剤と光増感剤の混合物を使用することもできる。陽イオン開始剤としては、イオン化陽イオン光開始剤を使用することが好ましく、オニウム塩系イオン化陽イオン光開始剤を使用することがより好ましく、トリアリールスルホニウム塩系のイオン化陽イオン光開始剤を使用することがさらに好ましいが、これに限定されるものではない。接着剤組成物は、陽イオン開始剤を陽イオン重合性化合物100重量部に対して0.01重量部~20重量部、0.01重量部~10重量部、0.01重量部~5重量部の比率で含むことができるが、これは、硬化効率などを考慮して変更されることができる。接着剤組成物は、ラジカル開始剤をさらに含むことができる。ラジカル開始剤としては、例えばラジカル光開始剤が使用されることができる。ラジカル光開始剤としては、例えば、ベンゾイン系、ヒドロキシケトン化合物、アミノケトン化合物またはホスフィンオキシド化合物などのような開始剤を使用することができ、好ましくは、ホスフィンオキシド化合物などを使用することができる。光開始剤としては、より具体的には、ベンゾイン、ベンゾインメチルエーテル、ベンゾインエチルエーテル、ベンゾインイソプロピルエーテル、ベンゾインn-ブチルエーテル、ベンゾインイソブチルエーテル、アセトフェノン、ジメチルアミノアセトフェノン、2、2-ジメトキシ-2-フェニルアセトフェノン、2、2-ジエトキシ-2-フェニルアセトフェノン、2-ヒドロキシ-2-メチル-1-フェニルプロパン-1オン、1-ヒドロキシシクロヘキシルフェニルケトン、2-メチル-1-[4-メチルチオフェニル]-2-モルフォリノ-プロパン-1-オン、4-2-ヒドロキシエトキシフェニル-2-ヒドロキシ-2-プロピルケトン、ベンゾフェノン、p-フェニルベンゾフェノン、4、4-ジエチルアミノベンゾフェノン、ジクロロベンゾフェノン、2-メチルアントラキノン、2-エチルアントラキノン、2-t-ブチルアントラキノン、2-アミノアントラキノン、2-メチルチオキサントンthioxanthone、2-エチルチオキサントン、2-クロロチオキサントン、2、4-ジメチルチオキサントン、2、4-ジエチルチオキサントン、ベンジルジメチルケタル、アセトフェノンジメチルケタル、p-ジメチルアミノ安息香酸エステル、オリゴ[2-ヒドロキシ-2-メチル-1-[4-1-メチルビニルフェニル]プロパノン]、ビス2、4、6-トリメチルベンゾイル-フェニル-ホスフィンオキシド及び2、4、6-トリメチルベンゾイル-ジフェニル-ホスフィンオキシドなどが例示されることができるが、これに限定されるものではない。接着剤組成物で光開始剤は、0.1重量部~10重量部または1重量部~5重量部で含まれることができ、この範囲で効果的な重合または架橋を誘導し、反応残留物による物性低下などを防止することができる。接着剤組成物は、また、光増感剤をさらに含むことができる。光増感剤としては、アントラセン化合物、ピレン化合物、カルボニル化合物、有機硫黄化合物、過硫化物、レドックス化合物、アゾ及びジアゾ化合物、ハロゲン化合物または光還元性色素などが例示されることができる。光増感剤は、例えば、組成物に含まれる陽イオン重合性成分100重量部に対して20重量部以下の比率で使用されることができる。光増感剤としては、例えば、下記化学式12で示すアントラセン化合物;ピレン;ベンゾインメチルエーテル、ベンゾインイソプロピルエーテル、a、a-ジメトキシ-a-フェニルアセトフェノンのようなベンゾイン誘導体;ベンゾフェノン、2、4-ジクロロベンゾフェノン、o-ベンゾイルベンゾイン酸メチル、4、4-ビスジメチルアミノベンゾフェノン、4、4-ビスジエチルアミノベンゾフェノンのようなベンゾフェノン誘導体;2-クロロチオキサントン、2-イソプロピルチオキサントンのようなチオキサントン誘導体;2-クロロアントラキノン、2-メチルアントラキノンのようなアントラキノン誘導体;N-メチルアクリドン、N-ブチルアクリドンのようなアクリドン誘導体;その他a、a-ジエトキシアセトフェノン、ベンジル、フルオレノン、キサントン、ウラニル化合物またはハロゲン化合物などが例示されることができる。[化学式14]上記化学式14で、R19及びR20は、それぞれ独立的にアルキル基またはエーテル基を示し、R21は、水素またはアルキル基を示す。上記化学式12でR19、R20及びR21に来ることができるアルキル基としては、メチル基、エチル基、プロピル基、イソプロピル基、ブチル基、イソブチル基、アミル基、イソアミル基、ヘキシル基、2-ヘキシル基、3-ヘキシル基、シクロヘキシル基、1-メチルシクロヘキシル基、ヘプチル基、2-ヘプチル基、3-ヘプチル基、イソヘプチル基、n-オクチル基、イソオクチル基、2-エチルヘキシル基、ノニル基、イソノニル基、デシル基、ドデシル基、トリデシル基、テトラデシル基、ペンタデシル基、ヘキサデシル基、ヘプタデシル基またはオクタデシル基などが例示されることができる。また、R19及びR20に来ることができるエーテル基としては、炭素数2~18のエーテル基であって、2-メトキシエチル基、2-エトキシエチル基、2-ブトキシエチル基、2-フェノキシエチル基、2-2-メトキシエトキシエチル基、3-メトキシプロピル基、3-ブトキシプロピル基、3-フェノキシプロピル基、2-メトキシ-1-メチルエチル基、2-メトキシ-2-メチルエチル基、2-メトキシエチル基、2-エトキシエチル基、2-ブトキシエチル基または2-フェノキシエチル基などが例示されることができる。化学式15でエーテル基は、上記例示から分かるように、1個以上のエーテル結合を有する炭化水素基を意味し、アルコキシアルキル基、アルコキシアルコキシアルキル基またはアリールオキシアルキル基などが含まれる概念である。光増感剤としては、上記化学式14でR19及びR20が炭素数1~4のアルキル基であり、R21が水素または炭素数1~4のアルキル基である化合物が好ましく使用されることができる。光増感剤は、目的とする添加効果を考慮して適切な重量比率で使用されることができる。接着剤層は、上記接着剤組成物を硬化させて形成することができる。接着剤組成物は、例えば、陽イオン重合反応が開始され得るように活性エネルギー線を照射する方式で硬化させることができる。活性エネルギー線を照射する光源は、特に限定されないが、波長400nm以下で発光分布を有する活性エネルギー線を照射することができる光源が好ましく、低圧、中圧、高圧または超高圧水銀灯、ケミカルランプ、ブラックライトランプ、マイクロウエーブ励起水銀灯またはメタルハライドランプなどが例示されることができる。活性エネルギー線の照射強度は、組成物の組成によって決定され、特に限定されないが、開始剤の活性化に有効な波長領域の照射強度が0.1mW/cm2~6,000mW/cm2であることが好ましい。照射強度が0.1mW/cm2以上なら、反応時間が過度に長くならないし、6000mW/cm2以下なら、光源から輻射される熱と組成物の硬化時の発熱による黄変または劣化を防止することができる。照射時間は、硬化される組成物によって制御されるもので、特に限定されないが、上記の照射強度と照射時間の積で示す積算光量が10mJ/cm2~10,000mJ/cm2となるように設定されることが好ましい。積算光量が10mJ/cm2以上なら、開始剤から由来する活性種の量を十分に維持し、硬化反応をさらに確実に進行させることができ、10,000mJ/cm2以下なら、照射時間が過度に長くならないので、良好な生産性を維持することができる。上記接着剤は、ガラス転移温度が40°C以上、50°C以上、60°C以上、70°C以上、80°C以上または90°C以上であることができる。上記ガラス転移温度を有する接着剤で液晶層と偏光子を付着させて、耐久性に優れた光学素子を提供することができる。また、上記接着剤は、液晶層の位相遅延特性を安定的に維持させることができる。上記接着剤は、また、厚さが6μm以下、5μm以下または4μm以下であることができる。このような厚さで液晶層との接着性及び液晶層の位相遅延特性の耐久性が適切に維持されることができる。上記で接着剤の厚さの下限は、例えば、0.1μm、0.3μmまたは0.5μmであることができる。上記光学素子は、上記接着剤層によって付着している偏光子及び液晶層を含む。図1は、例示的な光学素子1の模式図であって、偏光子12、接着剤層11及び液晶層13が順次に形成されている例を示す。光学素子に含まれる偏光子の種類は、特に限定されない。偏光子としては、例えば、一軸または二軸延伸され、ヨードまたは二色性染料が吸着配向されているポリビニルアルコール偏光子などのような通常的な種類を使用することができる。偏光子のポリビニルアルコール樹脂としては、例えば、ゲル化されたポリビニルアセテート樹脂が例示されることができる。ポリビニルアセテート樹脂としては、ビニルアセテートの単独重合体またはビニルアセテートと他の共単量体の共重合体が使用されることができる。他の共単量体としては、不飽和カルボン酸類、オレフィン類、ビニルエーテル類、不飽和スルホン酸類及びアンモニウム基を有するアクリルアミド類などが例示されることができる。ポリビニルアルコール樹脂のゲル化度は、通常的に85モル~100モル程度であり、好ましくは、98モル以上であることができる。ポリビニルアルコール樹脂は、さらに変性されていてもよく、例えば、アルデヒド類に変性されたポリビニルホルマールまたはポリビニルアセタルなども使用されることができる。上記液晶層は、面内における遅相軸方向の屈折率と面内における進相軸方向の屈折率の差が0.05~0.2、0.07~0.2、0.09~0.2または0.1~0.2の範囲であることができる。上記で面内における遅相軸方向の屈折率は、液晶層の平面で最も高い屈折率を示す方向の屈折率を意味し、進相軸方向の屈折率は、液晶層の平面上で最も低い屈折率を示す方向の屈折率の差を意味することができる。通常的に光学異方性の液晶層において進相軸と遅相軸は、互いに垂直する方向に形成されている。上記それぞれの屈折率は、550nmまたは589nmの波長の光に対して測定した屈折率であることができる。上記液晶層は、また、厚さが約0.5μm~2.0μmまたは約0.5μm~1.5μmであることができる。上記屈折率の関系と厚さを有する液晶層は、適用される用途に適した位相遅延特性を具現することができる。1つの例示で、上記屈折率の関系と厚さを有する液晶層は、光分割用光学素子に適していることができる。上記液晶層は、また下記一般式1の条件を満たすことができる。[一般式1]X<8上記一般式1でXは、上記光学素子の液晶層の初期位相差値に対して上記光学素子を80°Cで100時間または250時間放置した後の上記液晶層の位相差値の変化量の絶対値の百分率である。上記Xは、例えば、100×|R0-R1|/R0で計算されることができる。上記でR0は、上記光学素子の液晶層の初期位相差値であり、R1は、上記光学素子を80°Cで100時間または250時間放置した後の上記液晶層の位相差値を意味する。上記Xは、好ましくは、7以下、6以下または5以下であることができる。上記位相差値の変化量は、下記実施例で提示された方法で測定することができる。上記のような条件を満たす液晶層は、例えば、下記のような組成の液晶層を使用して具現することができる。上記液晶層は、多官能性重合性液晶化合物と単官能性重合性液晶化合物を重合された形態で含むことができる。本明細書において用語多官能性重合性液晶化合物は、メソゲンmesogen骨格などを含んで液晶性を示し、また、重合性官能基を2個以上含む化合物を意味することができる。1つの例示で、上記多官能性重合性液晶化合物は、重合性官能基を2個~10個、2個~8個、2個~6個、2個~5個、2個~4個、2個~3個または2個含むことができる。また、本明細書において用語単官能性重合性液晶化合物は、メソゲン骨格などを含んで液晶性を示し、また、1個の重合性官能基を含む化合物を意味することができる。また、本明細書において液晶層に重合された形態で含まれている液晶化合物は、上記液晶化合物が重合され、液晶層内で液晶高分子を形成している状態を意味することができる。液晶層が多官能性及び単官能性重合性化合物を含む場合、液晶層にさらに優れた位相遅延特性を付与することができ、具現された位相遅延特性、例えば、液晶層の光軸及び位相遅延値などが苛酷条件でも安定的に維持されることができる。1つの例示で、上記重合性液晶化合物は、下記化学式15で表示される化合物であることができる。[化学式15]上記化学式15でAは、単一結合、-COO-または-OCO-であり、R1~R10は、それぞれ独立的に水素、ハロゲン、アルキル基、アルコキシ基、アルコキシカルボニル基、シアノ基、ニトロ基、-O-Q-Pまたは下記化学式2の置換基であり、且つ、R1~R10のうち少なくとも1つは、-O-Q-Pまたは下記化学式2の置換基であるか、R1~R5のうち隣接する2個の置換基またはR6~R10のうち隣接する2個の置換基は、互いに連結され、-O-Q-Pで置換されたベンゼンを形成し、上記で、Qは、アルキレン基またはアルキリデン基であり、Pは、アルケニル基、エポキシ基、シアノ基、カルボキシル基、アクリロイル基、メタクリロイル基、アクリロイルオキシ基またはメタクリロイルオキシ基などの重合性官能基である。[化学式16]上記化学式16でBは、単一結合、-COO-または-OCO-であり、R11~R15は、それぞれ独立的に水素、ハロゲン、アルキル基、アルコキシ基、アルコキシカルボニル基、シアノ基、ニトロ基または-O-Q-Pであり、且つ、R11~R15のうち少なくとも1つは、-O-Q-Pであるか、R11~R15のうち隣接する2個の置換基は、互いに連結され、-O-Q-Pで置換されたベンゼンを形成し、上記でQは、アルキレン基またはアルキリデン基であり、Pは、アルケニル基、エポキシ基、シアノ基、カルボキシル基、アクリロイル基、メタクリロイル基、アクリロイルオキシ基またはメタクリロイルオキシ基などの重合性官能基である。上記化学式15及び16で隣接する2個の置換基は、互いに連結され、-O-Q-Pで置換されたベンゼンを形成するということは、隣接する2個の置換基が互いに連結され、全体的に-O-Q-Pで置換されたナフタレン骨格を形成することを意味することができる。上記化学式16でBの左側の-は、Bが化学式1のベンゼンに直接連結されていることを意味することができる。上記化学式15及び16で用語単一結合は、AまたはBで表示される部分に別途の原子が存在しない場合を意味する。例えば、化学式1でAが単一結合の場合、Aの両側のベンゼンが直接連結され、ビフェニルbiphenyl構造を形成することができる。上記化学式15及び16でハロゲンとしては、塩素、ブロムまたはヨードなどが例示されることができる。本明細書において用語アルキル基は、特に別途規定しない限り、炭素数1~20、炭素数1~16、炭素数1~12、炭素数1~8または炭素数1~4の直鎖または分岐鎖アルキル基または炭素数3~20、炭素数3~16または炭素数4~12のシクロアルキル基を意味することができる。上記アルキル基は、任意的に1つ以上の置換基により置換されることができる。本明細書において用語アルコキシ基は、特に別途規定しない限り、炭素数1~20、炭素数1~16、炭素数1~12、炭素数1~8または炭素数1~4のアルコキシ基を意味することができる。上記アルコキシ基は、直鎖、分岐鎖または環状であることができる。また、上記アルコキシ基は、任意的に1つ以上の置換基により置換されることができる。また、本明細書において用語アルキレン基またはアルキリデン基は、特に別途規定しない限り、炭素数1~12、炭素数4~10または炭素数6~9のアルキレン基またはアルキリデン基を意味することができる。上記アルキレン基またはアルキリデン基は、直鎖、分岐鎖または環状であることができる。また、上記アルキレン基またはアルキリデン基は、任意的に1つ以上の置換基により置換されることができる。また、本明細書においてアルケニル基は、特に別途規定しない限り、炭素数2~20、炭素数2~16、炭素数2~12、炭素数2~8または炭素数2~4のアルケニル基を意味することができる。上記アルケニル基は、直鎖、分岐鎖または環状であることができる。また、上記アルケニル基は、任意的に1つ以上の置換基により置換されることができる。また、上記化学式15及び16でPは、好ましくは、アクリロイル基、メタクリロイル基、アクリロイルオキシ基またはメタクリロイルオキシ基であり、より好ましくは、アクリロイルオキシ基またはメタクリロイルオキシ基であり、さらに好ましくは、アクリロイルオキシ基であることができる。本明細書で特定官能基に置換されていてもよい置換基としては、アルキル基、アルコキシ基、アルケニル基、エポキシ基、オキソ基、オキセタニル基、チオール基、シアノ基、カルボキシル基、アクリロイル基、メタクリロイル基、アクリロイルオキシ基、メタクリロイルオキシ基またはアリール基などが例示されることができるが、これに限定されるものではない。上記化学式15及び16で少なくとも1つ以上存在することができる-O-Q-Pまたは化学式2の残基は、例えば、R3、R8またはR13の位置に存在することができる。また、互いに連結され、-O-Q-Pで置換されたベンゼンを構成することは、好ましくは、R3及びR4であるか、またはR12及びR13であることができる。また、上記化学式1の化合物または化学式2の残基で-O-Q-Pまたは化学式2の残基以外の置換基または互いに連結され、ベンゼンを形成しているもの以外の置換基は、例えば、水素、ハロゲン、炭素数1~4の直鎖または分岐鎖のアルキル基、炭素数1~4の直鎖または分岐鎖のアルコキシ基を含むアルコキシカルボニル基、炭素数4~12のシクロアルキル基、シアノ基、炭素数1~4のアルコキシ基、シアノ基またはニトロ基であることができ、好ましくは、塩素、炭素数1~4の直鎖または分岐鎖のアルキル基、炭素数4~12のシクロアルキル基、炭素数1~4のアルコキシ基、炭素数1~4の直鎖または分岐鎖のアルコキシ基を含むアルコキシカルボニル基またはシアノ基であることができる。液晶層は、単官能性重合性液晶化合物を多官能性重合性液晶化合物100重量部に対して0重量部超過100重量部以下、1重量部~90重量部、1重量部~80重量部、1重量部~70重量部、1重量部~60重量部、1重量部~50重量部、1重量部~30重量部または1重量部~20重量部で含むことができる。上記範囲内で多官能性及び単官能性重合性液晶化合物の混合効果を極大化することができ、また、上記液晶層が上記接着剤層と優れた接着性を示すようにすることができる。本明細書において特に別途規定しない限り、単位重量部は、重量の比率を意味することができる。上記多官能性及び単官能性重合性液晶化合物は、水平配向された状態で含まれていてもよい。本明細書において用語水平配向は、重合された液晶化合物を含む液晶層の光軸が液晶層の平面に対して約0度~約25度、約0度~約15度、約0度~約10度、約0度~約5度または約0度の傾斜角を有する場合を意味することができる。本明細書において用語光軸は、入射光が当該領域を透過するときの進相軸または遅相軸を意味することができる。1つの例示で上記光学素子は、入射される光を互いに偏光状態が異なる2種類以上の光に分割する素子であることができる。このような素子は、例えば、立体映像を具現するために使用することができる。このために、例えば、上記液晶層は、互いに異なる位相遅延特性を有する第1及び第2領域を含むことができる。本明細書において第1領域と第2領域の位相遅延特性が互いに異なるということは、第1及び第2領域がいずれもに位相遅延特性を有する領域である状態で上記第1及び第2領域が互いに同一であるかまたは異なる方向に形成されている光軸を有し、また、位相遅延値が互いに異なる領域である場合及び互いに同一の位相遅延値を有し、異なる方向に形成されている光軸を有する場合が含まれることができる。他の例示では、第1及び第2領域の位相遅延特性が異なるということは、第1及び第2領域のうちいずれか一方の領域は、位相遅延特性を有する領域であり、他方の領域は、位相遅延特性がない光学的に等方性である領域である場合をも含まれることができる。このような場合の例としては、上記液晶層が液晶層が形成されている領域と形成されていない領域を共に含む形態を有することができる。第1または第2領域の位相遅延特性は、例えば、上記液晶化合物の配向状態、液晶層の上記屈折率関系または液晶層の厚さを調節して制御することができる。1つの例示で上記第1領域Aと第2領域Bは、図2に示されたように、互いに共通する方向に延長するストライプ形状を有しながら互いに隣接して交互に配置されているか、または図3に示されたように、格子パターンで互いに隣接して交互に配置されていてもよい。上記光学素子が立体映像を表示するのに使用される場合、上記第1及び第2領域のうちいずれか一方の領域は、左眼用映像信号偏光調節領域以下、LC領域と称することができる。であり、他方の領域は、右眼用映像信号偏光調節領域以下、RC領域と称することができる。であることができる。1つの例示で上記第1及び第2領域を含む液晶層によって分割される、互いに異なる偏光状態を有する2種以上の光は、実質的に互いに垂直する方向を有する直線偏光された2種の光を含むか、または左円偏光された光及び右円偏光された光を含むことができる。本明細書において角度を定義するに際して、垂直、水平、直交または平行などの用語を使用する場合、特に別途規定しない限り、上記それぞれは、実質的な垂直、水平、直交、または平行を意味するもので、例えば、製造誤差errorまたは偏差variationなどを勘案した誤差を含むものである。したがって、例えば、上記それぞれの場合、約±15度以内の誤差、好ましくは、約±10度以内の誤差、より好ましくは、約±5度以内の誤差を含むことができる。1つの例示で上記第1及び第2領域のうちいずれか一方の領域は、入射光の偏光軸を回転させずに、そのまま透過させる領域であり、他方の領域は、入射光の偏光軸を他の領域を透過した光の偏光軸に対して直交する方向に回転させて透過させることができる領域であることができる。このような場合には、上記液晶層において重合性液晶化合物を含む領域は、第1及び第2領域のうちいずれか一方の領域にのみ形成されていてもよい。上記で液晶層が形成されていない領域は、空きの空間であるか、ガラスまたは光学的等方性である樹脂層または樹脂フィルムまたはシートが形成されていてもよい。他の例示で第1及び第2領域のうちいずれか一方の領域は、入射光を左円偏光された光に変換して透過させることができる領域であり、他方の領域は、入射光を右円偏光された光に変換して透過させることができる領域であることができる。この場合、上記第1及び第2領域は、互いに同一の位相遅延値を示しながら互いに異なる方向に形成された光軸を有する領域であるか、または一方の領域は、入射される光を当該波長の1/4波長だけ遅延させることができる領域であり、他方の領域は、入射される光を当該波長の3/4波長だけ位相遅延させることができる領域であることができる。適切な例示で上記第1及び第2領域は、互いに同一の位相遅延値、例えば入射される光を当該波長の1/4波長だけ位相遅延させることができる値を有し、また、互いに異なる方向に形成されている光軸を有する領域であることができる。上記で互いに異なる方向に形成されている光軸の成す角度は、例えば垂直であることができる。上記第1及び第2領域が互いに異なる方向に形成されている光軸を有する領域である場合、第1及び第2領域の光軸が成す角度を二等分する線は、上記偏光子の吸収軸と垂直または水平を成すように形成されていることが好ましい。図4は、図2または図3の例示の第1及び第2領域A、Bが互いに異なる方向に形成された光軸を有する領域である場合の光軸の配置を説明するための例示的な図である。図4を参照すれば、第1及び第2領域A、Bの光軸が成す角度を二等分する線は、θ1θ2の角度を二等分する線を意味することができる。例えば、θ1及びθ2が同一の角度なら、上記二等分線は、第1及び第2領域A、Bの境界線Lと水平を成す方向に形成されることができる。また、上記で第1及び第2領域の光軸が成す角度、すなわちθ1θ2は、例えば、90度であることができる。上記光学素子は、上記液晶層の接着剤層側とは反対側に形成されている基材層をさらに含むことができる。上記基材層は、液晶層が形成される基材層であることができる。基材層は、単層または多層構造であることができる。基材層がさらに含まれる場合、上記液晶層が上記接着剤によって偏光子と付着されていてもよい。図5は、基材層51をさらに含む光学素子5を例示的に示す図である。基材層としては、例えば、ガラス基材層またはプラスチック基材層を使用することができる。プラスチック基材層としては、TACtriacetylcelluloseまたはDACdiacetylcelluloseなどのようなセルロース樹脂;ノルボルネン誘導体などのCOPcycloolefinpolymer;PMMApolymethylmethacrylateなどのアクリル樹脂;PCpolycarbonate;PEpolyethyleneまたはPPpolypropyleneなどのポリオレフィン;PVApolyvinylalcohol;PESpolyethersulfone;PEEKpolyetheretherketon;PEIpolyetherimide;PENpolyethylenemaphthatlate;PETpolyethyleneterephtalateなどのポリエステル;PIpolyimide;PSFpolysulfone;またはフッ素樹脂などを含むシートまたはフィルムが例示されることができる。上記基材層、例えば、プラスチック基材層は、上記液晶層に比べて低い屈折率を有することができる。例示的な基材層の屈折率は、約1.33~約1.53の範囲である。基材層が液晶層に比べて低い屈折率を有するようにすれば、例えば、輝度向上、反射防止及びコントラスト特性向上などに有利である。上記プラスチック基材層は、光学的に等方性であるか、あるいは、異方性であることができる。上記で基材層が光学的に異方性である場合、上記基材層の光軸は、前述した第1及び第2領域の光軸が成す角度を二等分する線と垂直または水平になるように配置されることが好ましい。1つの例示で上記基材層は、紫外線遮断剤または紫外線吸収剤を含むことができる。紫外線遮断剤または吸収剤を基材層に含ませれば、紫外線による液晶層の劣化などを防止することができる。紫外線遮断剤または吸収剤としては、サリチル酸エステルsalicylicacidester化合物、ベンゾフェノンbenzophenone化合物、オキシベンゾフェノンoxybenzophenone化合物、ベンゾトリアゾールbenzotriazol化合物、シアノアクリレートcyanoacrylate化合物またはベンゾアートbenzoate化合物などのような有機物または酸化亜鉛zincoxideまたはニッケル錯塩nickelcomplexsaltなどのような無機物が例示されることができる。基材層内の紫外線遮断剤または吸収剤の含量は、特に限定されず、目的効果を考慮して適切に選択することができる。例えば、プラスチック基材層の製造過程で上記紫外線遮断剤または吸収剤を、基材層の主材料に対する重量の比率で約0.1重量~25重量程度で含ませることができる。基材層の厚さは、特に限定されず、目的とする用途によって適切に調節されることができる。基材層は、単層または多層構造であることができる。例示的な光学素子は、上記基材層と液晶層との間に存在する配向層をさらに含むことができる。配向層は、光学素子の形成過程で液晶化合物を配向させる役目をする層であることができる。配向層としては、この分野で公知されている通常の配向層、例えば、光配向層またはラビング配向層などが使用されることができる。上記配向層は、任意的な構成であり、場合によって、基材層を直接ラビングするか、延伸する方式で配向層なしに配向性を付与することもできる。光学素子は、また、上記偏光子の上部に付着している保護層をさらに含むことができる。図6は、偏光子12の上部に付着している保護層61をさらに含む光学素子6を例示的に示す図である。上記保護層は、例えば、TACTriacetylcelluloseフィルムなどのようなセルロース樹脂フィルム;PETpolyethyleneterephthalateフィルムなどのようなポリエステルフィルム;ポリカーボネートフィルム;ポリエーテルスルホンフィルム;アクリルフィルムまたはポリエチレン、ポリプロピレンまたは環状オレフィン樹脂フィルムなどのようなポリオレフィン系フィルムなどであるか、硬化されてハード層を形成している樹脂層などであることができるが、これに限定されるものではない。上記光学素子は、また、上記偏光子の一面に配置されている位相遅延層をさらに含むことができる。上記位相遅延層は、1/4波長位相遅延層または1/2波長位相遅延層であることができる。用語1/4または1/2波長位相遅延層は、入射される光を当該波長の1/4または1/2波長だけ位相遅延させることができる位相遅延素子を意味することができる。このような構造の光学素子は、例えば、OLEDOrganicLightEmittingDiodeに適用され、光分割機能及び反射防止機能を具現する素子として有用に使用されることができる。上記位相遅延層としては、例えば、延伸工程などによって複屈折性を付与した高分子フィルムや重合性液晶化合物を重合させて形成した液晶層が使用されることができる。上記光学素子は、また、上記偏光子の一面に形成されている粘着剤層をさらに含むことができる。上記粘着剤層は、例えば、上記光学素子を光学機器、例えば、液晶表示装置の液晶パネルや立体映像表示装置の映像表示素子に付着する粘着剤層であることができる。図7は、偏光子12の上部に粘着剤層71が形成された光学素子7を例示的に示す図である。上記粘着剤層は、25°Cで貯蔵弾性率が0.02MPa以上、0.03MPa以上、0.04MPa以上、0.05MPa以上、0.06MPa以上、0.07MPa以上、0.08MPa、0.08MPa超過または0.09MPa以上であることができる。上記粘着剤の貯蔵弾性率の上限は、特に限定されるものではない。例えば、上記貯蔵弾性率は、0.25MPa以下、0.2MPa以下、0.16MPa以下、0.1MPa以下または0.08MPa以下であることができる。粘着剤層が上記貯蔵弾性率を示す場合、光学素子が優れた耐久性を示し、したがって、例えば、上記位相遅延層の位相遅延特性が長期間且つ苛酷な条件下でも安定的に維持され、安定的な光分割特性を示すことができ、光学素子が適用された光学機器において光漏れなどのような副作用をも防止されることができる。また、光学素子の硬度特性が向上し、外部の圧力やスクラックなどに対して優れた抵抗性を示し、再作業性をも適切に維持されることができる。上記粘着剤層は、厚さが25μm以下、20μm以下または18μm以下であることができる。粘着剤層が上記厚さを有する場合、上記耐久性、硬度特性及び再作業性などがさらに向上することができる。粘着剤層は、厚さが薄いほど優れた物性を示すもので、その厚さの下限は、特に限定されないが、工程性などを考慮して、例えば、約1μm以上または約5μm以上の範囲で調節することができる。粘着剤層は、アクリル粘着剤、シリコーン粘着剤、エポキシ粘着剤またはゴム系粘着剤などを含むことができる。粘着剤層がアクリル粘着剤を含む場合に、上記粘着剤は、例えば、熱硬化性成分、活性エネルギー線硬化性成分または熱硬化性成分と活性エネルギー線硬化性成分をすべて含む粘着剤組成物を硬化させて形成することができる。上記で用語硬化は、粘着物性が発現され得るようにする粘着剤組成物の化学的または物理的状態の変化を意味することができる。また、上記で熱硬化性成分及び活性エネルギー線硬化性成分は、上記のような硬化がそれぞれ適切な熱の付加または活性エネルギー線の照射によって誘導される成分を意味することができる。熱硬化性成分を含む粘着剤組成物で形成された粘着剤層は、多官能性架橋剤によって架橋された状態のアクリル重合体を含むことができる。多官能性架橋剤によって架橋されるアクリル重合体としては、例えば、重量平均分子量WeightAverageMolecularWeightが50万以上のアクリル重合体を使用することができる。本明細書において重量平均分子量は、GPCGelPermeationChromatographで測定された標準ポリスチレンに対する換算数値である。また、本明細書においては、特に別途規定しない限り、用語分子量は、重量平均分子量を意味する。重合体の分子量を50万以上にして、苛酷条件下で優れた耐久性を有する粘着剤層を形成することができる。上記分子量の上限は、特に限定されず、例えば、耐久性や、組成物のコーティング性を考慮して、250万以下の範囲で調節することができる。1つの例示で上記アクリル重合体は、メタアクリル酸エステル単量体及び架橋性単量体を重合単位で含む重合体であることができる。メタアクリル酸エステル系単量体としては、例えばアルキルメタアクリレートを使用することができ、粘着剤の凝集力、ガラス転移温度または粘着性を考慮して、炭素数が1~20のアルキル基を有するアルキルメタアクリレートを使用することができる。このような単量体としては、メチルメタアクリレート、エチルメタアクリレート、n-プロピルメタアクリレート、イソプロピルメタアクリレート、n-ブチルメタアクリレート、t-ブチルメタアクリレート、sec-ブチルメタアクリレート、ペンチルメタアクリレート、2-エチルヘキシルメタアクリレート、2-エチルブチルメタアクリレート、n-オクチルメタアクリレート、イソオクチルメタアクリレート、イソノニルメタアクリレート、ラウリルメタアクリレート及びテトラデシルメタアクリレートなどが例示されることができ、上記のうち一種または二種以上が使用されることができる。上記重合体は、また、架橋性単量体を重合単位でさらに含むことができる。上記重合体は、例えば、メタアクリル酸エステル単量体80重量部~99.9重量部及び架橋性単量体0.1重量部~20重量部を重合単位で含むことができる。上記で架橋性単量体は、アクリル重合体を形成する他の単量体と共重合されることができ、共重合後に重合体に架橋性官能基を提供することができる単量体を意味する。上記架橋性官能基は、後述する多官能性架橋剤と反応して架橋構造を形成することができる。架橋性官能基としては、例えば、ヒドロキシ基、カルボキシル基、エポキシ基、イソシアネート基またはアミノ基のような窒素含有官能基などが例示されることができる。粘着樹脂の製造時に上記のような架橋性官能基を付与することができる共重合性単量体は、多様に公知されている。架橋性単量体としては、例えば、2-ヒドロキシエチルメタアクリレート、2-ヒドロキシプロピルメタアクリレート、4-ヒドロキシブチルメタアクリレート、6-ヒドロキシヘキシルメタアクリレート、8-ヒドロキシオクチルメタアクリレート、2-ヒドロキシエチレングリコールメタアクリレートまたは2-ヒドロキシプロピレングリコールメタアクリレートなどのようなヒドロキシ基含有単量体;メタアクリル酸、2-メタアクリロイルオキシ酢酸、3-メタアクリロイルオキシプロピオン酸、4-メタアクリロイルオキシ酪酸、アクリル酸二量体、イタコン酸、マレイン酸及びマレイン酸無水物などのカルボキシル基含有単量体またはメタアクリルアミド、N-ビニルピロリドンまたはN-ビニルカプロラクタムなどの窒素含有単量体などが例示されることができ、上記のうち1種または2種以上の混合を使用することができるが、これに限定されるものではない。上記アクリル重合体には、必要に応じて他の多様な単量体が重合単位で含まれてもよい。他の単量体としては、例えば、メタアクリロニトリル、メタアクリルアミド、N-メチルメタアクリルアミドまたはN-ブトキクシメチルメタアクリルアミドのような窒素含有単量体;スチレンまたはメチルスチレンのようなスチレン系単量体;グリシジルメタアクリレート;またはビニルアセテートのようなカルボキシル酸ビニルエステルなどが例示されることができる。このような追加的な単量体は、全体重量比率が他の単量体に対して20重量部以下の範囲で調節されることができる。アクリル重合体は、前述の各成分を必要に応じて選択及び配合した単量体の混合物を溶液重合、光重合、塊状bulk重合、懸濁suspension重合または乳化emulsion重合のような重合方式に適用して製造することができる。粘着剤層内で上記のようなアクリル重合体を架橋させている多官能性架橋剤としては、イソシアネート架橋剤、エポキシ架橋剤、アジリジン架橋剤及び金属キレート架橋剤のような一般的な熱硬化性架橋剤が例示されることができる。上記でイソシアネート架橋剤としては、トリレンジイソシアネート、キシレンジイソシアネート、ジフェニルメタンジイソシアネート、ヘキサメチレンジイソシアネート、イソボロンジイソシアネート、テトラメチルキシレンジイソシアネートまたはナフタレンジイソシアネートなどの多官能性イソシアネート化合物であるか、または上記多官能性イソシアネート化合物をトリメチロールプロパンなどのようなポリオール化合物と反応させた化合物などが例示されることができる。エポキシ架橋剤としては、エチレングリコールジグリシジルエーテル、トリグリシジルエーテル、トリメチロールプロパントリグリシジルエーテル、N、N、N、N-テトラグリシジルエチレンジアミン及びグリセリンジグリシジルエーテルよりなる群から選択された1つ以上が例示されることができ、アジリジン架橋剤としては、N、N-トルエン-2、4-ビス1-アジリジンカルボキサミド、N、N-ジフェニルメタン-4、4-ビス1-アジリジンカルボキサミド、トリエチレンメラミン、ビスイソフタロイル-1-2-メチルアジリジン及びトリ-1-アジリジニルホスフィンオキシドよりなる群から選択された1つ以上が例示されることができ、金属キレート架橋剤としては、アルミニウム、鉄、亜鉛、錫、チタン、アンチモン、マグネシウムまたはバナジウムのような多価金属がアセチルアセトンまたはアセト酢酸エチルなどに配位している化合物なとが例示されることができるが、これに限定されるものではない。熱硬化性成分を含む粘着剤組成物または該組成物で形成された粘着剤層内に、上記多官能性架橋剤は、例えば、上記アクリル重合体100重量部に対して0.01重量部~10重量部または0.01重量部~5重量部で含まれてもよい。架橋剤の比率を0.01重量部以上に調節し、粘着剤の凝集力を効果的に維持し、また、10重量部以下に調節すれば、粘着界面で層間剥離や浮き上り現象が発生する現象を防止し、耐久性を優秀に維持することができる。しかし、上記比率は、目的とする弾性率などの物性や、粘着剤層などに他の架橋構造の包含有無などによって変更されることができる。活性エネルギー線硬化性成分を含む粘着剤組成物で形成された粘着剤層は、重合された活性エネルギー線重合性化合物の架橋構造を含むことができる。上記粘着剤層は、例えば、活性エネルギー線の照射によって重合反応に参加することができる官能基、例えば、アルケニル基、アクリロイル基、メタクリロイル基、アクリロイルオキシ基またはメタクリロイルオキシ基などを1つ以上含む化合物を配合して粘着剤組成物を製造した後、該組成物に活性エネルギー線を照射し、上記成分を架橋及び重合させることによって形成することができる。上記で活性エネルギー線の照射によって重合反応に参加することができる官能基を有する化合物の例としては、上記アクリル重合体の側鎖にアクリロイル基、メタクリロイル基、アクリロイルオキシ基またはメタクリロイルオキシ基などの官能基を導入した重合体;ウレタンアクリレート、エポキシアクリレート、ポリエステルアクリレートまたはポリエーテルアクリレートなどのように当業界においていわゆる活性エネルギー線硬化型オリゴマーとして知られている化合物または後述する多官能性アクリレートなどが例示されることができる。熱硬化性成分及び活性エネルギー線硬化性成分を含む粘着剤組成物で形成された粘着剤層は、上記多官能性架橋剤で架橋されたアクリル重合体を含む架橋構造及び上記重合された活性エネルギー線重合性化合物の架橋構造を同時に含むことができる。このような粘着剤層は、いわゆる相互浸透高分子ネットワークInterpenetratingPolymerNetwork;以下、IPNを含む粘着剤である。用語IPNは、粘着剤層内に少なくとも2個以上の架橋構造が存在する状態を意味することができ、1つの例示において、上記架橋構造は、互いに絡んでいる状態entanglement、または連結linkingまたは浸透penetratingしている状態で存在することができる。粘着剤層がIPNを含む場合、苛酷条件で耐久性に優れていて、また作業性や、光漏れまたはクロストークの抑制能に優れた光学素子が具現されることができる。IPNを含む粘着剤層には、上記多官能性架橋剤によって架橋されたアクリル重合体によって具現される架橋構造の多官能性架橋剤及びアクリル重合体としては、例えば上記熱硬化性成分を含む粘着剤組成物の項目で記述した成分が使用されることができる。また、重合された活性エネルギー線重合性化合物の架橋構造の上記活性エネルギー線重合性化合物としては、やはり上記記述した化合物が使用されることができる。1つの例示において、上記活性エネルギー線重合性化合物は、多官能性アクリレートであることができる。多官能性アクリレートとしては、2個以上のメタアクリロイル基を有する化合物なら、限定なしに使用することができる。例えば、1、4-ブタンジオールジメタアクリレート、1、6-ヘキサンジオールジメタアクリレート、ネオペンチルグリコールジメタアクリレート、ポリエチレングリコールジメタアクリレート、ネオペンチルグリコールアジペートneopentylglycoladipateジメタアクリレート、ヒドロキシピバル酸hydroxylpuivalicacidネオペンチルグリコールジメタアクリレート、ジシクロペンタニルdicyclopentanylジメタアクリレート、カプロラクトン変性ジシクロペンテニルジメタアクリレート、エチレンオキシド変性ジメタアクリレート、ジメタアクリロキシエチルイソシアヌレート、アリルallyl化シクロヘキシルジメタアクリレート、トリシクロデカンジメタノールメタアクリレート、ジメチロールジシクロペンタンジメタアクリレート、エチレンオキシド変性ヘキサヒドロフタル酸ジメタアクリレート、トリシクロデカンジメタノールメタアクリレート、ネオペンチルグリコール変性トリメチルプロパンジメタアクリレート、アダマンタンadamantaneジメタアクリレートまたは9、9-ビス[4-2-アクリロイルオキシエトキシフェニルフルオレンfluorineなどのような2官能型アクリレート;トリメチロールプロパントリメタアクリレート、ジペンタエリスリトールトリメタアクリレート、プロピオン酸変性ジペンタエリスリトールトリメタアクリレート、ペンタエリスリトールトリメタアクリレート、プロピレンオキシド変性トリメチロールプロパントリメタアクリレート、3官能型ウレタンメタアクリレートまたはトリスメタアクリロキシエチルイソシアヌレートなどの3官能型アクリレート;ジグリセリンテトラメタアクリレートまたはペンタエリスリトールテトラメタアクリレートなどの4官能型アクリレート;プロピオン酸変性ジペンタエリスリトールペンタメタアクリレートなどの5官能型アクリレート;及びジペンタエリスリトールヘキサメタアクリレート、カプロラクトン変性ジペンタエリスリトールヘキサメタアクリレートまたはウレタンメタアクリレート例えば、イソシアネート単量体及びトリメチロールプロパントリメタアクリレートの反応物などの6官能型アクリレートなどを使用することができる。多官能性アクリレートとしては、分子内に環状構造を含むものを使用することができる。多官能性アクリレートに含まれる環状構造は、炭素環式構造または複素環式構造;または単環式または多環式構造のいずれを使用してもよい。環状構造を含む多官能性アクリレートとしては、トリスメタアクリロキシエチルイソシアヌレートなどのイソシアヌレート構造を有する単量体及びイソシアネート変性ウレタンメタアクリレート例えば、イソシアネート単量体及びトリメチルロールプロパントリメタアクリレートの反応物などなどの6官能型アクリレートなどが例示されることができるが、これに限定されるものではない。IPNを含む粘着剤層内で上記架橋構造を形成している活性エネルギー線重合性化合物は、例えば、上記アクリル重合体100重量部に対して、5重量部~40重量部で含まれることができるが、これは、必要に応じて変更されることができる。上記粘着剤層には、前述の成分にさらにこの分野において公知されている多様な添加剤が含まれてもよい。例えば、活性エネルギー線硬化性成分を含む組成物の場合、上記成分の重合反応などを促進するための光開始剤などをさらに含むことができる。また、上記粘着剤層は、シランカップリング剤、粘着性付与樹脂、エポキシ樹脂、硬化剤、紫外線安定剤、酸化防止剤、調色剤、補強剤、充填剤、消泡剤、界面活性剤及び可塑剤よりなる群から選択された1つ以上の添加剤をもさらに含むことができる。上記粘着剤層は、例えば、上記記述した各成分を配合して製造された粘着剤組成物をバーコーターまたはコンマコーターなどの手段で塗布し、硬化させる方式を使用することができる。また、粘着剤組成物を硬化させる方法は、特に限定されるものではなく、例えば、アクリル重合体及び多官能性架橋剤の架橋反応が進行され得るように適正温度で組成物を維持する方式と活性エネルギー線硬化性化合物の重合が可能となるように活性エネルギー線を照射する工程により硬化させることができる。適正温度での維持及び活性エネルギー線の照射が同時に要求される場合、上記工程は、順次または同時に進行されることができる。上記で活性エネルギー線の照射は、例えば、高圧水銀ランプ、無電極ランプまたはキセノンランプxenonlampなどを使用して行うことができ、照射される活性エネルギー線の波長や光量などの条件は、上記活性エネルギー線硬化型化合物の重合が適切に行われることができる範囲で選択されることができる。1つの例示において、上記粘着剤層は、25°Cでの貯蔵弾性率が0.02MPa以上、0.05MPa以上または0.08MPa超過であるか、0.08MPa超過且つ0.25MPa以下の範囲、0.09MPa~0.2MPaまたは0.09MPa~0.16MPaである粘着剤層であることができる。このような粘着剤層は、例えば、上記IPNを含む粘着剤層であることができる。他の例示において、上記粘着剤層は、25°Cでの貯蔵弾性率が0.02MPa~0.08MPaまたは0.04MPa~0.08MPaである粘着剤層であることができる。このような粘着剤は、上記熱硬化性成分の架橋構造を含む粘着剤層であることができる。また、本発明は、光学素子の製造方法に関するものである。例示的な光学素子の製造方法は、前記液晶層と偏光子を前記接着剤を使用して付着する段階を含むことができる。上記で、液晶層は、例えば、基材層上に配向膜を形成し、上記配向膜上に上記重合性液晶化合物を含む液晶組成物の塗布層を形成し、上記液晶組成物を配向させた状態で重合させて、液晶層を形成する方式で製造することができる。配向膜は、例えば、基材層にポリイミドなどの高分子膜を形成し、ラビング処理するか、または光配向性化合物をコーティングし、直線偏光の照射などを通じて配向処理する方式で形成することができる。この分野では、目的とする配向パターン、例えば、上記第1及び第2領域のパターンを考慮して、配向膜を形成する多様な方式が公知されている。液晶組成物の塗布層は、組成物を公知の方式で基材層の配向膜上にコーティングして形成することができる。上記塗布層の下部に存在する配向膜の配向パターンによって配向させた後、重合させて液晶層を形成することができる。液晶層と偏光子を付着する方法も特に限定されない。例えば、上記記述した接着剤組成物を液晶層または偏光子の一面にコーティングし、上記コーティング層を介して液晶層と偏光子をラミネートした後、接着剤組成物を硬化させるか、または接着剤組成物を使用した液滴dropping方式によって液晶層と偏光子をラミネートし、接着剤組成物を硬化させる方式などを使用することができる。上記で接着剤組成物の硬化は、例えば、組成物に含まれている成分を考慮して適切な強度の活性エネルギー線を適切な光量で照射することによって行うことができる。上記製造方法は、上記過程にさらに上記保護層または1/4波長位相遅延層などの追加的な層を形成する過程をさらに含むことができ、上記過程を行う具体的な方式は、特に限定されない。また、本発明は、立体映像表示装置に関する。例示的な立体映像表示装置は、上記記述した光学素子を含むことができる。1つの例示で上記表示装置は、左眼用映像信号以下、L信号と右眼用映像信号以下、R信号を生成することができる表示素子をさらに含み、上記光学素子は、上記表示素子で生成されたL信号及びR信号が上記偏光子を先に透過した後、上記液晶層に入射されるように配置されていてもよい。他の例示では、上記液晶層に前述した位相遅延特性が互いに異なる第1及び第2領域が形成されており、上記第1及び第2領域のうちいずれか一方の領域は、上記L信号が透過されることができ、他方の領域は、上記R信号が透過され得るように配置されていてもよい。上記で光学素子は、R及びL信号は、表示素子から出射され、上記光学素子の偏光子を先に透過した後、さらに上記液晶層の各領域に入射されるように配置されていてもよい。立体映像表示装置は、上記光学素子を光分割素子として含む限り、この分野で公知された多様な方式がすべて適用されて製造されることができる。図8は、1つの例示的な上記装置であって、観察者が偏光メガネを着用し立体映像を観察することができる装置を例示的に表示する。図8に示されたように、上記装置8は、例えば、光源81、偏光板82、上記表示素子83及び上記光学素子84を順次含むことができる。上記で、光源81としては、例えば、LCDLiquidCrystalDisplayなどで一般的に使用される直下型またはエッジ型バックライトを使用することができる。1つの例示において、上記表示素子83は、行及び/または列方向に配列されている複数の単位画素を含む透過型液晶表示パネルであることができる。上記画素は、1つまたは2個以上で組み合わせられてR信号を生成する右眼用映像信号生成領域以下、RG領域及びL信号を生成する左眼用映像信号生成領域以下、LG領域を形成することができる。上記RG及びLG領域は、図9のように、それぞれ共通方向に延長するストライプ状を有しながら互いに隣接して交互に配置されているか、または、図10のように、格子パターンを成しながら互いに隣接して交互に配置されてもよい。上記光学素子84の液晶層842で上記第1及び第2領域は、それぞれLCまたはRC領域であって、上記RG及びLG領域の配置形態を考慮してRG領域から伝達されるR信号は、偏光子841を経てRC領域に入射され、L信号は、偏光子841を経てLC領域に入射され得るように配置されてもよい。表示素子83は、例えば光源81側から順次に配置された第1透明基板、画素電極、第1配向膜、液晶層、第2配向膜、共通電極、カラーフィルタ及び第2透明基板などを含む液晶パネルであることができる。上記パネルの光入射側、すなわち光源81側には、偏光板82が付着していて、その反対側には、上記光学素子84が付着していてもよい。偏光板82に含まれる偏光子と上記光学素子84に含まれる偏光子841は、例えば両方の吸収軸が互いに所定の角度、例えば90度を成すように配置されてもよい。これにより、光源81から射出される光が表示素子83を経て透過するか、あるいは遮断されるようにすることができる。駆動状態で表示装置8の光源81から無偏光された光が偏光板82側に出射されることができる。偏光板82に入射された光のうち、上記偏光板82の偏光子の光透過軸と平行な方向に偏光軸を有する光は、偏光板82を透過し、表示素子83に入射されることができる。表示素子83に入射され、RG領域を透過した光は、R信号になり、LG領域を透過した光は、L信号になり、光学素子84の偏光子841に入射される。偏光子841を経て液晶層842に入射された光のうちLC領域を透過した光とRC領域を透過した光は、互いに異なる偏光状態を有する状態でそれぞれ排出される。このように異なる偏光状態を有するR信号及びL信号は、偏光メガネを着用している観察者の右眼及び左眼にそれぞれ入射されることができ、これにより、観察者は、立体映像を観察することができる。[発明を実施するための形態]以下、実施例及び比較例により上記光学素子をさらに詳しく説明するが、上記光学素子の範囲が下記提示された実施例によって限定されるものではない。本実施例及び比較例で各物性は、下記のように評価した。1.接着力の評価実施例及び比較例で製造されたもので、基材層、配向膜、液晶層、接着剤層及び偏光子が順次に形成された光学素子について上記偏光子を90度の剥離角度及び300m/minの剥離速度で剥離しながら、上記基材層に対する上記偏光子の剥離力を評価し、接着力を評価した。剥離実験は、製造された光学素子を幅が20mmであり、長さが100mmとなるように切断して行った。評価基準は、下記の通りである。<評価基準>O:剥離力が1N/cmを超過する場合X:剥離力が1N/cm以下である場合2耐水性評価実施例及び比較例の光学素子を横の長さが8cmであり、縦の長さが5cmであるガラス基板に粘着剤層を通じて付着し、60°Cの水に24時間浸漬させた。水から取り出して、偏光子の色抜けを目視で観察し、色抜け部分が10mm未満なら、Oで、10mm以上なら、Xで規定した。3.熱衝撃物性評価実施例及び比較例で製造された光学素子を横及び縦の長さが10cmとなるように切断した後、粘着剤層を介してガラス基板に付着した。その後、光学素子を-40°Cで1時間放置し、さらに80°Cで1時間放置することを1サイクルにして100サイクルを繰り返した。その後、光学素子の外観変形有無を目視で観察し、変形がない場合をOで規定し、クラックなどの変形が発生した場合をXで規定した。4.液晶層の耐久性評価液晶層の耐久性は、実施例及び比較例により製造された光学素子に対して耐久テスト後に発生する位相差値の変化率を測定して評価した。具体的には、光学素子を横及び縦の長さが10cmとなるように切断した後、粘着剤層を介してガラス基板に付着し、耐熱条件である80°Cで100時間または250時間放置した後、上記耐熱条件に放置される前の液晶層の位相差値に対して放置後の位相差値の減少量を百分率で換算し、下記に記載した。上記で、位相差値は、Axomatrix社のAxoscanを利用して製造社のマニュアルによって550nmの波長で測定した。耐久性評価時の基準は、下記の通りである。<評価基準>O:耐熱条件で100時間及び250時間放置後の位相差値の変化量がすべて8未満の場合X:耐熱条件で100時間及び250時間放置後の位相差値の変化量がいずれか1つの場合でも8以上の場合5.クロストーク評価立体映像の観察時にクロストーク率は、暗状態Darkstateと明状態Brightstatでの輝度の比率として定義されることができる。実施例及び比較例では、上記光学素子が偏光メガネ方式の立体映像表示装置に適用された場合を想定して、クロストーク率は、下記方式で測定する。光学素子を使用して図9に示されたような立体映像表示装置を構成する。その後、立体映像表示装置の通常の観測地点に立体映像観察用偏光メガネを位置させる。上記で通常の観測地点は、観察者が立体映像を観察する場合、立体映像表示装置の中央から上記立体映像表示装置の水平方向の長さの3/2倍に該当する距離だけ離れた地点であり、このような位置で偏光メガネは、観察者が表示装置の中央を観察することを仮定して、位置させる。上記で、立体映像表示装置の水平方向の長さは、観察者が立体映像を観察する状態を仮定するとき、上記観察者を基準にした水平方向の長さ、例えば、映像表示装置の横の長さであることができる。上記のような配置で、立体映像表示装置がL信号を出力するようにした状態で偏光メガネの左眼用及び右眼用レンズの背面に輝度計装備名:SR-UL2Spectrometerを配置し、それぞれの場合の輝度を測定する。上記で左眼用レンズの背面で測定される輝度は、明状態の輝度であり、右眼用レンズの背面で測定される輝度は、暗状態の輝度である。各輝度を測定した後、明状態の輝度に対する暗状態の輝度の比率[暗状態の輝度]/[明状態の輝度]を百分率で求め、これをクロストーク率Yとして規定することができる。また、クロストーク率は、上記と同一の方式で測定するが、立体映像表示装置がR信号を出力している状態で明及び暗状態での輝度を求めて測定することができる。この場合、左眼用レンズの背面で測定される輝度は、暗状態の輝度であり、右眼用レンズの背面で測定される輝度は、明状態の輝度であり、同一にその比率を百分率で求め、クロストーク率として規定することができる。6.位相差及び屈折率の評価光学素子または液晶層の位相差及び屈折率の評価は、Axomatrix社のAxoscanを利用して製造社のマニュアルによって測定した。7.厚さ及び光学素子の横または縦長さの評価光学素子の横または縦長さの測定は、3次元測定器であるインテックIMS社のPremium600C及びIViewProプログラムを使用して測定した。また、厚さの測定は、薄膜表面で反射光と下部の界面で反射される光間の干渉現象または光の位相差を利用して薄膜の特性を評価することができる装備であるspectralreflectometerを利用して測定した。製造例1.接着剤組成物Aの製造2-ヒドロキシエチルアクリレート30重量部、フェノキシエチルアクリレート15重量部、イソボルニルアクリレート15重量部、脂環式エポキシ化合物celloxideC2021P20重量部、1、4-シクロヘキサンジメタノールジグリシジルエーテル20重量部を混合し、上記混合物の固形分100重量部に対してラジカル開始剤CGI8190.5重量部及び陽イオン開始剤ジフェニル-4-フェニルチオフェニルスルホニウムヘキサフルオロホスフェート、CPI100P、Sanapro社製6重量部をさらに配合し、接着剤組成物Aを製造した。製造例2.接着剤組成物Bの製造2-ヒドロキシエチルアクリレート15重量部、フェノキシエチルアクリレート7.5重量部、イソボルニルアクリレート7.5重量部、脂環式エポキシ化合物celloxideC2021P30重量部、ビスフェノールFエポキシ樹脂20重量部及びビニルシクロヘキセンモノオキシド20重量部を配合し、上記混合物の固形分100重量部に対してラジカル開始剤CGI8190.5重量部及び陽イオン開始剤ジフェニル-4-フェニルチオフェニルスルホニウムヘキサフルオロホスフェート、CPI100P、Sanapro社製6重量部をさらに配合し、接着剤組成物Bを製造した。製造例3.接着剤組成物Cの製造2-ヒドロキシエチルアクリレート10重量部、フェノキシエチルアクリレート5重量部、イソボルニルアクリレート5重量部、脂環式エポキシ化合物celloxideC2021P30重量部、ビスフェノールFエポキシ樹脂30重量部及びビニルシクロヘキセンモノオキシド20重量部を配合し、上記混合物の固形分100重量部に対してラジカル開始剤CGI8190.5重量部及び陽イオン開始剤ジフェニル-4-フェニルチオフェニルスルホニウムヘキサフルオロホスフェート、CPI100P、Sanapro社製6重量部をさらに配合し、接着剤組成物Cを製造した。製造例4.接着剤組成物Dの製造2-ヒドロキシエチルアクリレート60重量部、フェノキシエチルアクリレート20重量部、イソボルニルアクリレート20重量部を配合し、上記混合物の固形分100重量部に対してラジカル開始剤CGI8195重量部をさらに配合し、接着剤組成物Dを製造した。製造例5.接着剤組成物Eの製造フェノキシエチルアクリレート20重量部、イソボルニルアクリレート20重量部、脂環式エポキシ化合物celloxideC2021P25重量部、1、4-シクロヘキサンジメタノールジグリシジルエーテル25重量部を混合し、上記混合物の固形分100重量部に対してラジカル開始剤CGI8193重量部及び陽イオン開始剤ジフェニル-4-フェニルチオフェニルスルホニウムヘキサフルオロホスフェート、CPI100P、Sanapro社製6重量部をさらに配合し、接着剤組成物Eを製造した。製造例6.液晶層Aの製造TAC基材屈折率:1.49、厚さ:80,000nmの一面に光配向膜形成用組成物を乾燥後の厚さが約1,000Åになるようにコーティングし、80°Cのオーブンで2分間乾燥させた。上記で光配向膜形成用組成物としては、下記化学式14のシンナメート基を有するポリノルボルネン分子量Mw=150,000及びアクリル単量体の混合物を光開始剤Igacure907と混合し、さらに当該混合物をトルエン溶媒にポリノルボルネンの固形分濃度が2wtとなるように溶解させて製造した組成物を使用したポリノルボルネン:アクリル単量体:光開始剤=2:1:0.25重量比。[化学式14]次いで、上記乾燥した光配向膜形成用組成物を韓国特許出願第2010-0009723号に開示された方法によって配向処理し、異なる方向に配向された第1及び第2配向領域を含む光配向膜を形成した。具体的には、上記乾燥した組成物の上部に幅が約450μmであるストライプ形状の光透過部及び光遮断部が上下及び左右に交互に形成されているパターンマスクを位置させ、また、上記パターンマスクの上部には、それぞれ異なる偏光を透過させる2つの領域が形成された偏光板を位置させた。その後、上記光配向膜が形成されているTAC基材30を約3m/minの速度で移動させながら、上記偏光板及びパターンマスクを介して光配向膜形成用組成物に紫外線300mW/cm2を約30秒間照射し、配向処理を行った。次いで、配向処理された配向層上に液晶層を形成した。具体的には、液晶組成物として下記化学式Aで表示される多官能性重合性液晶化合物70重量部及び下記化学式Bで表示される単官能性重合性液晶化合物30重量部を含み、適正量の光開始剤を含む液晶組成物を約1μmの乾燥厚さとなるように塗布し、下部の配向層に配向によって配向させた後、紫外線300mW/cm2を約10秒間照射し、液晶を架橋及び重合させて、下部光配向膜の配向によって互いに直交する光軸を有する第1及び第2領域が形成されている液晶層を形成した。上記液晶層において遅相軸方向の屈折率と進相軸方向の屈折率の差は、約0.125であった。[化学式A][化学式B]製造例7~10.液晶層B~液晶層Eの製造液晶組成物に含まれる多官能性重合性液晶化合物と単官能性重合性液晶化合物の重量比率を下記表1のように調節したことを除いて、製造例7と同一の方式で液晶層を製造した。実施例1.光学素子を次のような方式で製造した。まず、製造例7で製造された構造、すなわちTAC基材、配向膜及び液晶層Aが順次に形成された構造で上記液晶層を一面に透明保護フィルムが形成されているポリビニルアルコール系偏光子を含む偏光板の上記偏光子と接着剤組成物Aを使用して付着した。具体的には、上記液晶層の面に上記接着剤組成物が硬化後の厚さが5μmとなるように塗布した後、その上部に上記偏光子をラミネートし、波長がUVA領域である紫外線を上記透明保護フィルム面に照射500mJ/cm2して接着剤層を形成し、偏光子と液晶層を付着した。その後、上記偏光子の透明保護フィルムの一面に通常的なアクリル系粘着剤層を形成し、光学素子を製造した。実施例2~4液晶層及び接着剤組成物の種類、そして形成される接着剤層の厚さを下記表2のようになるように変更し、接着剤組成物が十分に硬化するように紫外線照射条件を調節したことを除いて実施例1と同様に光学素子を製造した。比較例1~9液晶層及び接着剤組成物の種類、そして形成される接着剤層の厚さを下記表3のようになるように変更し、接着剤の組成物が十分に硬化するように紫外線の照射条件を調節したことを除いて実施例1と同様に光学素子を製造した。実施例及び比較例の光学素子に対して上記記述した方法で評価した物性を下記表4及び表5にそれぞれ示した。試験例1.液晶層の屈折率関系及び厚さによる光分割特性の評価液晶層の屈折率関系及び厚さによる光分割特性の評価のために、次のようなサンプルをそれぞれ製造した。具体的には、製造例6の場合と同一の方式で位相遅延層を形成し、且つ、液晶層を形成した後、遅相軸方向と進相軸方向で屈折率の差が0.03となるように液晶混合物の組成を調節し、厚さが約0.3μm、1μm及び2.5μmの液晶層をそれぞれ形成し、位相遅延層を製造した。また、製造例6と同一の液晶化合物を使用して同一の方式で位相遅延層を製造し、且つ厚さが約0.3μm及び2.5μmの液晶層をそれぞれ形成し、位相遅延層を製造した。また、製造例6と同一の方式で位相遅延層を形成し、且つ液晶層を形成した後、遅相軸方向と進相軸方向で屈折率の差が0.22となるように、液晶混合物の組成を調節し、厚さが約0.3μm、1μm及び2.5μmの液晶層をそれぞれ形成し、位相遅延層を製造した。その後、上記製造された位相遅延層を使用して実施例1と同一の方式で光学素子を製造し、その光学素子及び実施例1の光学素子を使用して立体映像を観察する場合のクロストーク率を評価し、下記表6に記載した。"